(57)【要約】      （修正有）【課題】良好な低温耐性を具備する液晶組成物および液晶表示素子を提供する。【解決手段】一般式（I）で表される成分、一般式（II）で表される成分及び含量が液晶成分中で１０重量％以上の第３成分を含む液晶組成物。2015129278.tif 0000312015129278.tif 000032［R1及びR2はＨ、アルキル又はアルケニル；A1〜A７はシクロヘキシレン、フェニレン等；Z1〜Z6は各々単結合、−ＣＨ＝ＣＨ−、−Ｃ≡Ｃ−、−ＣＯＯ−、−ＯＣＯ−、−ＣＦ２Ｏ−又は−ＯＣＦ２−；Ｘ１は−Ｈ、−Ｆ、−Ｃｌ、アルキル、アルコキシル；m、n、o及びpは各々０又は１］【選択図】なし【特許請求の範囲】
【請求項１】
一般式（I）で表される成分、一般式（II）で表される成分、及び含量が液晶組成物中で10重量％より大きい一般式（III）で表される成分を含む液晶組成物。
【化１】
2015129278.tif 000024
【化２】
2015129278.tif 000025
【化３】
2015129278.tif 000026
R1、R2、R3及びR4は、それぞれ-H、C1-C15のアルキル基またはC2-C15のアルケニル基であり、且つ前記アルキル基またはアルケニル基中の-CH2-は-O-、-CO-、-COO-または-OCO-で置換されることができるが、しかし、ヘテロ原子が互いに直接接続していない、
A1、A2、A3及びA4は、それぞれ1,4-フェニレン、1,4-シクロヘキシレン、インダン-2,5-ジイル及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができ、且つA1、A2、A3及びA4中の少なくとも一つは、インダン-2,5-ジイルであり、
A5、A6、A7、A8及びA9は、それぞれ1,4-フェニレン、1,4-シクロヘキシレン及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができ、
m、n、o及びpは、それぞれ0または1であり、且つm + n + o + p > 2であり、
Z1、Z2、Z3、Z4、Z5及びZ6は、それぞれ単結合、-CH=CH-、-C≡C-、-COO-、-OCO-、-CF2O-または-OCF2-であり、そのうち、-CH=CH-の水素は、フッ素原子で置換でき、
且つX1は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基であり、且つX1中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。
【請求項２】
前記一般式（II）で表される成分は一般式（II-A）で表される成分と一般式（II-B）で表される成分を含む、請求項１に記載の液晶組成物。
【化４】
2015129278.tif 000027
【化５】
2015129278.tif 000028
X2は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基であるが、X2は、-OCF3を含まず、X2中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。
【請求項３】
前記一般式（II-A）で表される成分は液晶組成物中で4〜60重量%を占め、前記一般式（II-B）で表される成分は液晶組成物中で2〜45重量%を占める請求項２に記載の液晶組成物。
【請求項４】
前記一般式（II-A）で表される成分は液晶組成物中で12〜60重量%を占め、前記一般式（II-B）で表される成分は液晶組成物中で2〜30重量%を占める請求項２または３に記載の液晶組成物。
【請求項５】
前記一般式（I）で表される成分は液晶組成物中で1〜30重量%を占め、前記一般式（II）で表される成分は液晶組成物中で5〜70重量%を占め、前記一般式（III）で表される成分は液晶組成物中で15〜70重量%を占める請求項１に記載の液晶組成物。
【請求項６】
前記一般式（I）で表される成分は液晶組成物中で1〜25重量%を占め、前記一般式（II）で表される成分は液晶組成物中で15〜70重量%を占め、前記一般式（III）で表される成分は液晶組成物中で15〜60重量%を占める請求項５に記載の液晶組成物。
【請求項７】
ｐは0に等しくなく、且つA1はインダン-2,5-ジイルを含む請求項１〜請求項６の何れか一項に記載の液晶組成物。
【請求項８】
A1、A2、A3、A4、A5、A6、A7、A8及びA9中の少なくとも一つは式（IV）で表される基である請求項１〜請求項７の何れか一項に記載の液晶組成物。
【化６】
2015129278.tif 000029
【請求項９】
A5、A6及びA7中の少なくとも一つは式（V）で表される基である請求項１〜請求項８の何れか一項に記載の液晶組成物。
【化７】
2015129278.tif 000030
【請求項１０】
請求項１〜請求項９の何れか一項に記載の液晶組成物を含む液晶表示素子。
【発明の詳細な説明】
【技術分野】
【０００１】
本発明は、液晶組成物に関し、且つ特に良好な低温耐性（低温保存性，low temperature storage）を具備する液晶組成物および該液晶組成物を含有する液晶表示素子に関する。
【背景技術】
【０００２】
液晶表示器は、軽量、省電力、無放射及びフルカラー表示等の利点があり、よって、既に最も普遍的な表示器製品となっている。
【０００３】
近年では、技術の絶え間ない向上、及び高解像度、高反応速度と高画質に対する要求に従って、液晶表示器は、ねじれネマティック（twisted nematic, TN）と超ねじれネマティック（super twisted nematic, STN）等の受動駆動表示方式から、薄膜トランジスタ（thin filmed transistor, TFT）を有するアクティブマトリクス式の液晶表示器に発展している。広視野角の技術の要求に従って、横向き電界（in-plane switching, IPS）と垂直配向（vertical alignment, VA）等の液晶表示方式の開発及び躍進は、未来のパネルの応用と発展にとって相当重要になっている。
【０００４】
液晶組成物について言えば、液晶表示素子の閾値電圧（threshold voltage, Vth）を低下させるために、高い誘電異方性（dielectric anisotropy, Dε）が要求され；応答（response）速度を速めるために、低い回転粘度（rotational viscosity, γ1）が要求され；コントラストを高めるために、高い光学異方性（optical anisotropy, Dn）が要求され；各種環境下で使用することに適応させるために、高い清澄点温度（Tni）が要求される。これらの要求を満たすために、既に液晶組成物に対する各種研究が行われているが、ある性質を満たすことは、しばしば他の性質の犠牲を伴い、よって、各方面の要求を満たすことができる液晶組成物が未だ得られていない。
【発明の概要】
【発明が解決しようとする課題】
【０００５】
本発明は、液晶組成物を提供し、該液晶組成物を採用して液晶表示素子を製造し、液晶表示素子に良好な効能を具備させる。
【課題を解決するための手段】
【０００６】
本発明の液晶組成物は、一般式（I）で表される成分、一般式（II）で表される成分、及び含量が10重量%より大きい一般式（III）により表される成分を含む。
【化１】
2015129278.tif 000002
【化２】
2015129278.tif 000003
【化３】
2015129278.tif 000004
R1、R2、R3及びR4は、それぞれ-H、C1-C15のアルキル基またはC2-C15のアルケニル基であり、且つ前記アルキル基またはアルケニル基中の-CH2-は-O-、-CO-、-COO-または-OCO-で置換されることができるが、しかし、ヘテロ原子が互いに直接接続していない；
A1、A2、A3及びA4は、それぞれ1,4-フェニレン、1,4-シクロヘキシレン、インダン-2,5-ジイル及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができ、且つA1、A2、A3及びA4中の少なくとも一つは、インダン-2,5-ジイルであり；
A5、A6、A7、A8及びA9は、それぞれ1,4-フェニレン、1,4-シクロヘキシレン及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができ；
m、n、o及びpは、それぞれ0または1であり、且つm + n + o + p > 2であり；
Z1、Z2、Z3、Z4、Z5及びZ6は、それぞれ単結合、-CH=CH-、-C≡C-、-COO-、-OCO-、-CF2O-または-OCF2-であり、そのうち、-CH=CH-の水素は、フッ素原子で置換でき；
且つX1は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基である。且つX1中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。
【０００７】
本発明の実施形態中で、一般式（II）で表される成分は、一般式（II-A）で表される成分と一般式（II-B）で表される成分を含む。
【化４】
2015129278.tif 000005
【化５】
2015129278.tif 000006
そのうちX2は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基であるが、X2は、-OCF3を含まず；X2中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。
【０００８】
本発明の実施形態中で、一般式（II-A）で表される成分は液晶組成物中で4〜60重量%を占め、12〜60重量%が好ましく、25〜55重量%が更に好ましく；一般式（II-B）で表される成分は液晶組成物中で2〜45重量%を占め、2〜30重量%が好ましく、8〜25重量%が更に好ましい。
【０００９】
本発明の実施形態中で、一般式（I）で表される成分は、液晶組成物中で1〜30重量%を占め、好ましくは、1〜25重量%を占め、更に好ましくは、4〜15重量%を占め、一般式（II）で表される成分は、該液晶組成物中で5〜70重量%を占め、好ましくは、15〜70重量%を占め、更に好ましくは、30〜70重量%を占め、一般式（III）で表される成分は、該液晶組成物中で15〜70重量%を占め、好ましくは、15〜60重量%を占め、更に好ましくは、16〜41重量%を占める。
【００１０】
本発明の実施形態中で、ｐは0に等しくなく、且つA1はインダン-2,5-ジイルを含む。
【００１１】
本発明の実施形態中で、A1、A2、A3、A4、A5、A6、A7、A8及びA9中の少なくとも一つは、式IV）で表される基である。
【化６】
2015129278.tif 000007
【００１２】
本発明の実施形態中で、A5、A6及びA7中の少なくとも一つは、式（V）で表される基である。
【化７】
2015129278.tif 000008
【００１３】
本発明の実施形態中で、ｍ+ｎ+ｏ+ｐ≦4である。
【００１４】
本発明の液晶表示素子は、前記実施形態中の液晶組成物の何れか一種を含む。
【発明の効果】
【００１５】
上記に基づき、本発明は液晶組成物を提供しており、それは良好な低温保存性、高Tni、高Dn及び高Deを具備し、該液晶組成物を採用し液晶表示素子を製造し、液晶表示素子に省電力、ハイコントラスト等の特性をもたせ、且つ屋外環境での使用に適用可能にすることができる。
【発明を実施するための形態】
【００１６】
本発明の上記特徴と長所を更に明確に分かりやすくさせるために、下記の実施形態で詳細を説明する。
【実施例】
【００１７】
本文中で、「ある数値から他の数値まで」が示す範囲は、明細書中で該範囲中の全ての数値を逐一列挙することを回避する概要性の表示方式であり、よって、ある特定数値範囲を記載しているということは、該数値範囲内の任意の数値および該数値範囲内の任意の数値が定義している比較的小さい数値範囲を開示していることに等しく、明細書中に該任意の数値と該比較的小さい数値範囲を明記していることに等しい。例えば、「含量が10〜80%である」の範囲を記載していれば、「含量が20%〜40%である」の範囲を開示していることに等しく、明細書中でその他の数値を列挙しているかどうかを問わない。
【００１８】
本文中で、ある基が置換を経ているかどうかを特に明示していなければ、該基は置換されているまたは置換されていない基を表すことができる。例えば、「アルキル基」は置換されているまたは置換されていない基を表すことができる。
【００１９】
本文中で、ある時は、骨格式（skeleton formula）で化合物の構造を表し、この表示法は、炭素原子、水素原子及び炭素水素結合を省略することができ、当然、構造式中で原子または原子団を明確に描き出している場合、図示するものを基準とする。
【００２０】
本発明の第１実施形態が提示している液晶組成物は、それが一般式（I）で表される第一成分、一般式（II）で表される第二成分と一般式（III）で表される第三成分を含む。
【化８】
2015129278.tif 000009
【化９】
2015129278.tif 000010
【化１０】
2015129278.tif 000011
【００２１】
R1、R2、R3及びR4は、それぞれ-H、C1-C15のアルキル基またはC2-C15のアルケニル基であり、好ましくは、-H、C1-C10のアルキル基またはC1-C10のアルケニル基であり、且つ前記アルキル基またはアルケニル基中の-CH2-は-O-、-CO-、-COO-または-OCO-で置換されることができるが、しかし、ヘテロ原子が互いに直接接続していない。
【００２２】
A1、A2、A3及びA4は、それぞれ1,4-フェニレン、1,4-シクロヘキシレン、インダン-2,5-ジイル及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができ、且つA1、A2、A3及びA4中の少なくとも一つは、インダン-2,5-ジイルである。
【００２３】
A5、A6、A7、A8及びA9は、それぞれ1,4-フェニレン、1,4-シクロヘキシレン及びテトラヒドロピラン-2,5-ジイル基が組成している族群から選択し、そのうち、1,4-フェニレン、1,4-シクロヘキシレン及びインダン-2,5-ジイル上の水素は、置換しないまたはフッ素原子で置換することができる。
【００２４】
m、n、o及びpは、それぞれ0または1であり、且つm + n + o + p > 2である。
【００２５】
Z1、Z2、Z3、Z4、Z5及びZ6は、それぞれ単結合、-CH=CH-、-C≡C-、-COO-、-OCO-、-CF2O-または-OCF2-であり、そのうち、-CH=CH-の水素は、フッ素原子で置換できる。
【００２６】
X1は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基であり、そのうち、アルキル基またはアルコキシル基の炭素数は、好ましくは、1〜10であり；X1中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。
【００２７】
m、n、o、pの和が2より大きく、且つA1からA4中の少なくとも一つはインダン-2,5-ジイル（これは双環構造の化合物であり、その構造は〈実験〉部分の「RI」を参照することができる）である。よって、式（I）で表される第一成分は、相対する複数の環数（例えば4以上）を有し、これは、液晶組成物に高De、高Dn及び高Tniを有させることができ、さらに該液晶組成物を含む液晶表示素子に省電力、コントラストが高く、屋外での使用に適する特性を有させることができる。このほか、一般的に、高De、高Dn、高Tni及び優れた低温保存性は往々にして両立することが難しい性質であるが、液晶組成物は前記の第一から第三成分を含有する時、De、Dn及びTniは、応用面の要求を満たすことができるだけでなく、その低温保存性も非常に良好である。これらの特長は、以下に実験をもって証明する。
【００２８】
実施形態中で、pは0に等しくなく、且つA1はインダン-2,5-ジイルを含む。言い換えれば、インダン-2,5-ジイルは、第一成分中と、-OCF3に相対する他の一端と、に位置する。さらに具体的に言えば、実施例中で、pが1に等しく、A1がインダン-2,5-ジイルであり、且つA2、A3及びA4がインダン-2,5-ジイルを含まなくてもよい。
【００２９】
実施形態中で、一般式（I）で表される成分は、液晶組成物中で1〜30重量%を占め、好ましくは、1〜25重量%を占め、更に好ましくは、4〜15重量%を占め、一般式（II）で表される成分は、該液晶組成物中で5〜70重量%を占め、好ましくは、15〜70重量%を占め、更に好ましくは、30〜70重量%を占め、一般式（III）で表される成分は、該液晶組成物中で15〜70重量%を占め、好ましくは、15〜60重量%を占め、更に好ましくは、16〜41重量%を占める。
【００３０】
本発明の実施形態中で、A1、A2、A3、A4、A5、A6、A7、A8及びA9中の少なくとも一つは、式IV）で表される基である。
【化１１】
2015129278.tif 000012
さらに具体的に言えば、A5、A6及びA7中の少なくとも一つは、式（V）で表される基である。
【化１２】
2015129278.tif 000013
【００３１】
A5、A6及びA7が前記式（V）の構造を含有するか、含有しないかは、液晶モノマーの誘電異方性に影響を与える可能性があり、それをポジ型液晶またはネガ型液晶にさせるが、液晶組成物中にネガ型液晶モノマーが含まれているかどうかに関わらず、ただ該液晶組成物が同時に第一〜第三成分を含有していれば、何れも低温保存性に優れた效果を達成することができる。
【００３２】
本発明の実施形態中で、一般式（II）で表される成分は、一般式（II-A）で表される成分と一般式（II-B）で表される成分とを含む。
【化１３】
2015129278.tif 000014
【化１４】
2015129278.tif 000015
【００３３】
R2、A5、A6、A7、Z4、Z5は前文の記載と同一である。
【００３４】
X2は、-H、-F、-Cl、置換されていないC1-C20のアルキル基、ハロゲンで置換されたC1-C20のアルキル基、置換されていないC1-C20のアルコキシル基またはハロゲンで置換されたC1-C20のアルコキシル基であるが、X2は、-OCF3を含まず、且つ前記のアルキル基とアルコキシル基の炭素数は、好ましくは、1〜10であり、X2中の-CH2-は、-O-、-S-、-CH=CH-、-C≡C-、-CF=CF-、-CH=CF-、-CF=CH-、-COO-または-OCO-で置換されることができるが、しかし、ヘテロ原子が互いに直接接続していない。言い換えれば、一般式（II）で表される成分は、末端が-OCF3である成分と末端に-OCF3を含まない成分とを同時に含有することができる。
【００３５】
実施形態中で、一般式（II-A）で表される成分は液晶組成物中で4〜60重量%を占め、12〜60重量%が好ましく、25〜55重量%が更に好ましく；一般式（II-B）で表される成分は液晶組成物中で2〜45重量%を占め、2〜30重量%が好ましく、8〜25重量%が更に好ましい。
【００３６】
第一成分の合成方法については、例えば、2010年12月13日に出願され、2012年6月1日に公開された、名称が「液晶化合物と液晶混合物」である9914-3515号の台湾専利出願案を参考にすることができ、この案の全体の内容は、本出願案に引用して取り込まれ、本出願案を補正及び解読する根拠とすることができ、第二成分と第三成分については、本技術分野中で既知の液晶化合物であることに属し、その合成方法は、ここでは詳細を記載しない。
【００３７】
本発明の他の実施形態は、液晶表示素子を提示し、該液晶表示素子の特徴は、任意の一種の前記実施形態中の液晶組成物を含むことにあり、当然、該液晶表示素子もその他の既知の液晶表示素子の構成要素、例えば、基板、偏光シート、カラーフィルターまたは配向膜等を有することができ、含有している液晶組成物以外に、この液晶表示素子の製造方法と構成要素は習知の技術中から任意に選択でき、よって、ここでは詳細を記載しない。
〈実験〉
【００３８】
以下に実施例を参照して本発明を更に具体的に記載する。以下は実施例を記述したが、本発明の範囲を超えていない状況下で、用いる材料、その量および割合、処理細目および処理の流れ等を適宜変更することができる。よって、以下に記載する実施例に基づき本発明に対して制限性の解釈を行うべきものではない。
【００３９】
比較例と実施例の液晶組成物は各自数十種の液晶化合物を含んでおり、表示を簡潔にするために、以下では、記号を組合せて異なる液晶化合物を表し、そのうち各記号は、それぞれ以下の構造単位を表す。
【化１５】
2015129278.tif 000016
【００４０】
記号「V1」中で、数字「1」はメチル基を表し、同様に、通常のフォントで示す数字は、炭素数が該数字に等しいアルキル基を表す。例えば、3RIUQU-OCF3は、構造が下式である化合物を表し、
【化１６】
2015129278.tif 000017
3CCP1は、構造が下式である化合物を表す。
【化１７】
2015129278.tif 000018
【００４１】
表1が示す割合（重量％）で各種液晶化合物を混合し、これにより比較例1〜比較例3の液晶組成物および実施例1〜実施例14の液晶組成物を準備する。表1中で、「C-1」〜「C-4」はそれぞれ比較例1〜比較例4を表し；「E-01」〜「E-15」はそれぞれ実施例1〜実施例15を表す。
【００４２】
表1と次頁の表1（続き1）中で、出願人は第一成分（式（I）が表すもの）、第二成分（式（II-A）または式（II-B）が表すもの）と第三成分（式（III）が表すもの）の各種化合物を分属し明確に分類する。表1（続き2）が記載する成分に至っては、液晶組成物中で含むその他の化合物である。
【００４３】
2015129278.tif 000019
【００４４】
以上の性質以外に、実施例と比較例の液晶組成物を集中比較するために、表2も各例中の第一成分、第二成分及び第三成分の総含量を改めて表示している。表2を参照し、もし液晶組成物が式（I）で表される第一成分（比較例1と比較例4）を含まなければ、-30℃の環境下で、保存三日以内に液晶が析出し始める。成分がほぼ同一の実施例10と比較例4を観察し、特に明確に対比が見出せる。同時に、もし液晶組成物が一般式（II-A）または一般式（II-B）で表される第二成分（比較例2）を含まなければ、または同時に第一至から第三成分を含んでいても、第三成分の含量が不足しており（比較例3）、その低温保存性も全ての実施例に比べ差がある。
【００４５】
この他に、実施例1〜2の第二成分の各自は一般式（II-A）で表される化合物と一般式（II-B）で表される化合物の単独組成であり、その低温保存性は比較例1〜4において優れており、一般式（II-A）と一般式（II-B）の化合物の実施例3〜15を同時に含有しており、その低温保存性はまた更に優れている。
【００４６】
【表１−１】
2015129278.tif 000020
【表１−２】
2015129278.tif 000021
【表１−３】
2015129278.tif 000022
【００４７】
【表２】
2015129278.tif 000023
【００４８】
上記を総合して、本発明は特定の第一成分、第二成分と第三成分を含有する液晶組成物を提示している。液晶組成物がそれらの成分を含有する時、それは良好な低温保存性、高Tni、高Dn及び高Deを具備する。該液晶組成物を採用し液晶表示素子を作製することで、省電力、ハイコントラスト等の特性を有すことができ、且つ屋外環境での使用に適する。
【産業上の利用可能性】
【００４９】
本発明は液晶組成物を提供しており、それは良好な低温保存性、高Tni、高Dn及び高Deを具備し、該液晶組成物を採用し液晶表示素子を製造し、液晶表示素子に省電力、ハイコントラスト等の特性をもたせ、且つ屋外環境での使用に適用可能にすることができる。
【００５０】
本発明の実施例を前述の通りに開示したが、本発明を限定するものではない。当業者であれば、本発明の精神と範囲から逸脱しない限り、多様な修正や変更を加えることができ、従って、本発明の保護範囲は、下記特許請求の範囲で指定した内容を基準とする。